(57)【要約】【課題】フェノール性水酸基の割合を多く含み、反応性基の導入が容易であるリグニン誘導体を提供し、また、樹脂原料として有用な反応性基を導入し、高い架橋密度が期待できるリグニン二次誘導体を提供する。【解決手段】バイオマスを分解して得られるリグニン誘導体であって、前記リグニン誘導体はフェノール性水酸基とアルコール性水酸基をモル比として９：１から８：２の比率で有するものであることを特徴とするリグニン誘導体。前記リグニン誘導体が、ゲル浸透クロマトグラフィーにより測定したポリスチレン換算の数平均分子量が３００〜２，０００であるリグニン誘導体。前記リグニン誘導体に、反応性基を導入したリグニン二次誘導体。前記反応性基は、エポキシ基であるリグニン二次誘導体。【選択図】なし【特許請求の範囲】
【請求項１】
バイオマスを分解して得られるリグニン誘導体の製造方法であって、
バイオマスを水存在下におき、これらを高温高圧下で分解処理する分解工程と、
前記分解工程により得られた処理物中の不溶分をリグニンが可溶な溶媒に浸漬処理する浸漬工程と、
前記浸漬工程により得られた処理物中の可溶分から前記リグニンが可溶な溶媒を留去する留去工程と、を有し、
フェノール性水酸基とアルコール性水酸基とをモル比で９：１〜８：２の比率で含むリグニン誘導体を得ることを特徴とするリグニン誘導体の製造方法。
【請求項２】
前記分解工程は、水存在下にあるバイオマスを、処理温度１５０〜４００℃、処理圧力１．０〜４０ＭＰａ、処理時間４８０分以下で分解処理するものである請求項１に記載のリグニン誘導体の製造方法。
【請求項３】
前記リグニンが可溶な溶媒は、アセトンである請求項１または２に記載のリグニン誘導体の製造方法。
【請求項４】
前記リグニン誘導体は、ゲル浸透クロマトグラフィーにより測定したポリスチレン換算の数平均分子量が３００〜２，０００である請求項１ないし３のいずれかに記載のリグニン誘導体の製造方法。
【請求項５】
前記バイオマスは、リグニンを含有する植物または植物由来の物質である請求項１ないし４のいずれかに記載のリグニン誘導体の製造方法。
【請求項６】
バイオマスを分解して得られるリグニン誘導体に反応性基を導入してなるリグニン二次誘導体の製造方法であって、
バイオマスを水存在下におき、これらを高温高圧下で分解処理する分解工程と、
前記分解工程により得られた処理物中の不溶分をリグニンが可溶な溶媒に浸漬処理する浸漬工程と、
前記浸漬工程により得られた処理物中の可溶分から前記リグニンが可溶な溶媒を留去する留去工程と、
前記留去工程により得られた処理物と前記反応性基を含む化合物とを混合する反応性基導入工程と、を有し、
フェノール性水酸基とアルコール性水酸基とをモル比で９：１〜８：２の比率で含むリグニン誘導体に前記反応性基を導入してなるリグニン二次誘導体を得ることを特徴とするリグニン二次誘導体の製造方法。
【請求項７】
前記反応性基は、エポキシ基である請求項６に記載のリグニン二次誘導体の製造方法。
【発明の詳細な説明】
【技術分野】
【０００１】
本発明は、リグニン誘導体の製造方法およびリグニン二次誘導体の製造方法に関するものである。
【背景技術】
【０００２】
一般的な木質成分に、約３０％含まれるリグニンは、セルロースに次いで豊富に生合成される物質であるが、有効な活用方法が確立されていない。リグニンは、芳香環や、フェノール性水酸基、アルコール性水酸基を、豊富に含む構造を有しており、有効利用法のひとつとして樹脂原料が考えられる（例えば、特許文献１参照。）。前記樹脂原料として、リグニンに、エポキシ基等の架橋用官能基を導入する場合、リグニンにおける反応性の低いアルコール性水酸基が、前記官能基の導入を阻害する。舩岡らの報告では、フェノール性水酸基とアルコール性水酸基のモル比は、およそ０．８：１．０〜１．５：１．０程度である（例えば、非特許文献１参照。）。また、リグニンにエポキシ基等の架橋用官能基を導入する場合、アルコール性ＯＨ基は反応性が劣るため、予めフェノール化合物を導入する必要があった。長谷川らはリグノフェノールのエポキシ化を検討しているが、フェノール性ＯＨ基を増加させているにもかかわらず、エポキシ基の導入率が２０％前後と低くなる問題があった（例えば、非特許文献２参照。）。
【先行技術文献】
【特許文献】
【０００３】
【特許文献１】特開２００１−２６１８３９号公報
【非特許文献】
【０００４】
【非特許文献１】Ｋ．  Ｍｉｋａｍｅ，  Ｍ．  Ｆｕｎａｏｋａ，  Ｐｏｌｙｍ．  Ｊ．，３８，  ５８５−５９１，  ２００６Ｊ
【非特許文献２】．  Ｋａｄｏｔａ，  Ｋ．  Ｈａｓｅｇａｗａ，  Ｍ．  Ｆｕｎａｏｋａ  Ｊｏｕｒｎａｌ  ｏｆ  Ｎｅｔｗｏｒｋ  Ｐｏｌｙｍｅｒ．  Ｊａｐａｎ，  ２７，  １１８−１２５，  ２００６
【発明の概要】
【発明が解決しようとする課題】
【０００５】
本発明は、フェノール性水酸基の割合を多く含み、反応性基の導入が容易であるリグニン誘導体を確実に製造する方法を提供するものである。また、本発明は、樹脂原料として有用な反応性基を導入し、高い架橋密度が期待できるリグニン二次誘導体を確実に製造する方法を提供するものである。
【課題を解決するための手段】
【０００６】
本発明者らは、前記課題を達成するために鋭意研究を重ねた結果、リグニンにおけるフェノール性水酸基とアルコール性水酸基において、フェノール性水酸基が特定モル比の範囲で多くの割合を含むことにより、反応性基の導入を容易なものとすることができることを見出すとともに、かかるリグニン誘導体を確実に製造する方法を見出し、本発明を完成するに至った。
このような目的は、下記（１）〜（７）の本発明により達成される。
（１）  バイオマスを分解して得られるリグニン誘導体の製造方法であって、
バイオマスを水存在下におき、これらを高温高圧下で分解処理する分解工程と、
前記分解工程により得られた処理物中の不溶分をリグニンが可溶な溶媒に浸漬処理する浸漬工程と、
前記浸漬工程により得られた処理物中の可溶分から前記リグニンが可溶な溶媒を留去する留去工程と、を有し、
フェノール性水酸基とアルコール性水酸基とをモル比で９：１〜８：２の比率で含むリグニン誘導体を得ることを特徴とするリグニン誘導体の製造方法。
（２）  前記分解工程は、水存在下にあるバイオマスを、処理温度１５０〜４００℃、処理圧力１．０〜４０ＭＰａ、処理時間４８０分以下で分解処理するものである上記（１）に記載のリグニン誘導体の製造方法。
（３）  前記リグニンが可溶な溶媒は、アセトンである上記（１）または（２）に記載のリグニン誘導体の製造方法。
（４）  前記リグニン誘導体は、ゲル浸透クロマトグラフィーにより測定したポリスチレン換算の数平均分子量が３００〜２，０００である上記（１）ないし（３）のいずれかに記載のリグニン誘導体の製造方法。
（５）  前記バイオマスは、リグニンを含有する植物または植物由来の物質である上記（１）ないし（４）のいずれかに記載のリグニン誘導体の製造方法。
（６）  バイオマスを分解して得られるリグニン誘導体に反応性基を導入してなるリグニン二次誘導体の製造方法であって、
バイオマスを水存在下におき、これらを高温高圧下で分解処理する分解工程と、
前記分解工程により得られた処理物中の不溶分をリグニンが可溶な溶媒に浸漬処理する浸漬工程と、
前記浸漬工程により得られた処理物中の可溶分から前記リグニンが可溶な溶媒を留去する留去工程と、
前記留去工程により得られた処理物と前記反応性基を含む化合物とを混合する反応性基導入工程と、を有し、
フェノール性水酸基とアルコール性水酸基とをモル比で９：１〜８：２の比率で含むリグニン誘導体に前記反応性基を導入してなるリグニン二次誘導体を得ることを特徴とするリグニン二次誘導体の製造方法。
（７）  前記反応性基は、エポキシ基である上記（６）に記載のリグニン二次誘導体の製造方法。
【発明の効果】
【０００７】
本発明によれば、フェノール性水酸基の割合を多く含み、反応性基の導入が容易であるリグニン誘導体を確実に製造する方法を提供でき、また、樹脂原料として有用な反応性基を導入し、高い架橋密度が期待できるリグニン二次誘導体を確実に製造する方法を提供できる。このような高い架橋密度に基づく、すぐれた硬化性と物性等を有するリグニン誘導体ならびにその二次誘導体を得ることで、環境にやさしく、かつ産業上で有用な樹脂を提供しうる。
【発明を実施するための形態】
【０００８】
本発明におけるリグニン誘導体はバイオマスを分解して得られるものであって、前記リグニン誘導体はフェノール性水酸基とアルコール性水酸基をモル比として９：１〜８：２の比率で有するものであることを特徴とするリグニン誘導体である。前記フェノール性水酸基とアルコール性水酸基は共に主としてリグニン骨格由来のものであり、本発明によれば、フェノール性水酸基が前記モル比のように多くの割合を含み、反応性基の導入を容易なものとすることができる。反応性基を多く導入できるため、架橋密度の高い樹脂を提供することが可能になる。本発明のリグニン誘導体の製造方法は、このようなリグニン誘導体を製造する方法である。
【０００９】
本発明におけるバイオマスとは、リグニンを含有する植物または前記植物の加工品である。前記植物としては、例えば、ブナ、白樺及びナラなどの広葉樹、杉、松及び桧などの針葉樹、竹及び稲わらなどのイネ科植物などが挙げられる。本発明に用いるバイオマスの形状としては、ブロック、チップ、粉末等が挙げられる。
【００１０】
本発明におけるリグニン誘導体は、前記バイオマスを、溶媒存在下、高温高圧処理により分解することにより得ることができる。
本発明のリグニン誘導体の製造方法の具体例としては、まず、前記バイオマスを一定の大きさに調整し、次いで、これを、溶媒、任意に触媒、と共に、撹拌機及び加熱装置付の耐圧容器に入れて、加熱及び加圧をしながら、撹拌して、前記バイオマスの分解処理を行う（分解工程）。次いで、耐圧容器の内容物をろ過して、ろ液を除去し、水不溶分を水で洗浄、分離する。次いで、前記水不溶分を、リグニンが可溶な溶媒、例えば、アセトンなどに浸漬して（浸漬工程）、リグニン誘導体をアセトンに抽出して、前記アセトンを留去すること（留去工程）により、リグニン誘導体を得ることができる。
【００１１】
前記分解処理におけるバイオマスの大きさとしては、１００μｍ〜１ｃｍ程度が好ましく、２００μｍ〜５００μｍがより好ましい。このときバイオマスの形状としては、上記のように、ブロック状、チップ状、粉末状等のいずれであってよい。
【００１２】
前記分解処理における溶媒としては、水、メタノール及びエタノールなどのアルコール類、フェノール及びクレゾールなどのフェノール類、ケトン類、エーテル類などを挙げることができ、特に水を使用することが好ましい。溶媒の使用量としては、バイオマスに対して多量に用いるほど好ましいが、バイオマス重量の２重量倍〜１０重量倍程度が好ましく、３重量倍〜５重量倍程度がより好ましい。また触媒として炭酸ナトリウムなどの無機塩基類を添加してもよい。
【００１３】
前記バイオマスを高温高圧で処理する条件としては、処理温度としては通常は１５０℃〜４００℃が好ましく、さらに好ましくは２００℃〜３８０℃である。前記処理温度は、前記範囲外でも使用できるが、リグニン誘導体の分子量は処理温度で制御可能であり、高温で処理すると低分子量体に、低温で処理すると高分子量体になる傾向となる。前記処理時間としては通常は０分〜４８０分が好ましく、さらに好ましくは３０分〜１２０分である。前記処理時間は、前記範囲外でも使用できるが、リグニン誘導体のＯＨ当量は処理時間で制御可能であり、短時間処理でＯＨ当量は大きく、長時間処理では小さくなる傾向となる。前記圧力としては１．０ＭＰａ〜４０ＭＰａが好ましく、さらに好ましくは１．５ＭＰａ〜２５ＭＰａである。前記圧力は、前記範囲外でも使用できるが、より高圧で処理することで、長時間処理を施した場合と同等の効果が得られる。
【００１４】
上記範囲内の条件でバイオマスを処理することで、３００〜２，０００程度と好ましい範囲の数平均分子量となると共に、さらには、本発明におけるリグニン誘導体として、好ましいＯＨ当量である１００〜２００程度のＯＨ当量に制御しやすくなる。
また、本発明においては、ＯＨ当量と分子量は独立に制御が可能であり、例えば、処理温度にかかわらず、短時間処理によりＯＨ当量（主にフェノール性水酸基）が２００前後と大きいものが得られ、長時間処理により１００前後で飽和して小さなＯＨ当量が得られる。
【００１５】
上記分解して得られたリグニン誘導体は、フェノール性水酸基とアルコール性水酸基をモル比として９：１〜８：２の比率で有するものであることを特徴とする。前記リグニン誘導体は、ゲル浸透クロマトグラフィーにより測定したポリスチレン換算の数平均分子量が３００〜２，０００であることが好ましい。前記範囲外でも良いが、３００より小さいと架橋用官能基を導入した場合、単官能のリグニン二次誘導体が生成し、硬化しない問題が発生する場合があり、２，０００より大きいとリグニン二次誘導体の軟化点が高すぎて成形しにくくなる問題が発生する場合がある。
【００１６】
また、本発明は、上記で得られたリグニン誘導体に、反応性基を導入したリグニン二次誘導体である。このようなリグニン二次誘導体樹脂原料として有用な反応性基を導入し、高い架橋密度が期待できる。
【００１７】
リグニン二次誘導体における反応性基は、反応性を有する基であり、その反応性基が自己反応性を有し、２個以上の同じ反応性基が互いに反応しうるもの、他の官能基との間で反応しうるものであればよく、好ましくは炭素−炭素不飽和結合を有するビニル基、同じくエチニル基、マレイミド基など、その他にエポキシ基、シアネート基、イソシアネート基等が例示されるが、特にこれらに限定されるものではない。特に好ましい反応性基としてエポキシ基が挙げられる。
【００１８】
本発明のリグニン二次誘導体の製造方法は、当業者において、フェノール性水酸基に前記反応性基を導入することができる公知の方法を用いることができ、適宜、反応性基の導入方法は選択することができる。
以下に、それぞれの反応性基の導入方法（反応性基導入工程）の具体例を示すが、これらに限定されるものではない。
例えば、エポキシ基を導入する場合、前記リグニン誘導体をエピクロロヒドリンに溶解し、減圧還流下、ＮａＯＨなどの塩基触媒を添加することで得られる。
また、ビニル基を導入する場合、ハロゲン化アリルまたはハロゲン化ビニルベンジル等のビニル基を含むハロゲン化合物と、前記リグニン誘導体を、溶剤に溶解し、加熱攪拌下でＮａＯＨなどの塩基触媒を添加することで得られる。
エチニル基を導入する場合は、ハロゲン化プロパルギルまたはハロゲン化フェニルアセチレン等のエチニル基を含むハロゲン化合物と、前記リグニン誘導体を、溶剤に溶解し、加熱攪拌下でＮａＯＨなどの塩基触媒を添加することで得られる。
さらに、マレイミド基を導入する場合、パラクロロニトロベンゼンを、前記リグニン誘導体のフェノール性ＯＨ基に反応させ、エーテル結合を介して結合したポリニトロ化リグニンを得る。次いで、ポリニトロ化リグニンを還元することで、ポリアミノ化リグニンに変換し、無水マレイン酸と反応させることで、マレイミド基を持つリグニン二次誘導体が得られる。
シアネート基を導入する場合、前記リグニン誘導体と、ハロゲン化シアネートを、溶剤に溶解し、加熱攪拌下でＮａＯＨなどの塩基触媒を添加することで得られる。
また、イソシアネート基を導入する場合、リグニンを無水マレイン酸で処理することで、リグニンのＯＨ基をカルボキシル基に変換し、ジフェニルリン酸アジド存在下加熱することで得られる。
【００１９】
本発明におけるリグニン誘導体は、フェノール性ＯＨ基を豊富に含むため、従来より、フェノール樹脂が用いられる用途には全般的に適用可能であり、また、リグニン二次誘導体は、導入される反応性基により、例えば、エポキシ樹脂をはじめとする多様な用途に適用可能となる。さらに、従来のリグニン誘導体と比較して、フェノール性ＯＨ基を豊富に含むため、二次誘導体化した後、リグニン二次誘導体を硬化した際の架橋密度を高めることが可能である。
このような用途として具体的には、自動車、電気部品、電子部品、半導体に用いられる成形材料、封止材料、積層板、ＦＲＰ用樹脂等が例示される。
実際の使用においては、前記リグニン誘導体は、単独でフェノール樹脂の用途に使用することや、他のフェノール樹脂と混合して使用することも可能である。
【００２０】
また、前記リグニン二次誘導体においては、前記反応性基として、エポキシ基を導入した場合、エポキシ樹脂として使用することが可能であり、このようなリグニン二次誘導体に、硬化剤として、前記リグニン誘導体や他のフェノール樹脂、あるいは当業者で公知の酸無水物等の硬化剤を併用すること、さらには他のエポキシ樹脂と併用することも可能である。
さらには、前記反応性基として、ビニル基を導入した場合、ラジカル、カチオン及びアニオン等の硬化性の樹脂として使用することができ、さらには、前記反応性基として、前記エチニル基、マレイミド基、シアネート基、イソシアネート基などを導入した場合、これらの反応性基を有する公知の樹脂として用いることができ、これらの樹脂は、前記各種用途に使用することができる。
【実施例】
【００２１】
以下、本発明を実施例、参考例及び比較例に基づいて詳細に説明するが、本発明はこれに限定されるものではない。
【００２２】
実施例１
孟宗竹粉（６０メッシュアンダー）１５ｇと純水８０ｇを、３００ｍｌオートクレーブに導入し、内容物を３００ｒｐｍで攪拌しながら、８．０ＭＰａ、３００℃で１２０分間処理して、孟宗竹を分解した。次いで、分解物をろ過し、純水で洗浄することで、水不溶部１０．０ｇを分離した。この水不溶部をアセトン２００ｍｌに一晩浸漬し、ろ過することでアセトン可溶部を回収した。次いで、前記アセトン可溶部より、アセトンを留去後、乾燥することで、リグニン誘導体２．７ｇを得た。ここで得られたものについて、1Ｈ−ＮＭＲにより測定した結果から、７〜８ｐｐｍに芳香環、３．５〜４ｐｐｍ付近にメトキシ基、０．５〜３ｐｐｍにかけてアルキル基のピークが見られ、リグニン誘導体であることを確認した。
【００２３】
上記で得られたリグニン誘導体のＯＨ当量は、以下の方法で決定した。共栓三角フラスコに、無水酢酸／ピリジン（１／３容量比）混合溶液４．０ｇと、上記で得たリグニン誘導体１．０ｇを入れて溶解させた。この溶液を６０℃で３時間保持した後、純水１ｍｌを添加した。このようにして得られた溶液を、ｐＨ＝１０を終点として、０．１ｍｏｌ／ＬのＮａＯＨ水溶液で滴定したところ、リグニン誘導体のＯＨ当量は１１８であった。
また、上記で得られたリグニン誘導体中のフェノール性ＯＨ基とアルコール性ＯＨ基のモル比（以下Ｐ／Ａ比）は以下の方法で決定した。上記で得られたリグニン誘導体１．０ｇを、無水酢酸／ピリジン（１／３容量比）混合溶液４．０ｇを用いて、前記リグニン誘導体をアセチル化した。この反応溶液より、未反応の無水酢酸およびピリジンを留去し、乾燥して得られたアセチル化したリグニン誘導体を用いて、1Ｈ−ＮＭＲにより測定した。アセチル基由来のプロトンの積分比（フェノール性ＯＨ基に結合したアセチル基由来：２．２〜２．６ｐｐｍ、アルコール性ＯＨ基に結合したアセチル基由来：１．６〜２．２ｐｐｍ）から、モル比を決定したところ、前記Ｐ／Ａ比は９．０：１．０であった。
また、上記で得られたリグニン誘導体の分子量は、テトラヒドロフランを溶離液として、ポリスチレン換算のゲル浸透クロマトグラフィーにより測定したところ、数平均分子量（Ｍｎ）＝５６０、分子量分布（Ｍｗ／Ｍｎ）＝１．１８であった。
【００２４】
実施例２
実施例１において、処理温度３００℃を１５０℃に変更した他は、実施例１と同様に行い、リグニン誘導体３．５ｇを得た。ここで得られたリグニン誘導体を、実施例１と同様にして評価のところ、ＯＨ当量＝１２２、Ｐ／Ａ比＝８．８：１．２、Ｍｎ＝１８００、Ｍｗ／Ｍｎ＝１．８２であった。
【００２５】
実施例３
実施例１において、処理温度３００℃を２００℃に、処理圧力を８．０ＭＰａから１．５ＭＰａに変更した他は、実施例１と同様に行い、リグニン誘導体３．２ｇを得た。ここで得られたリグニン誘導体を、実施例１と同様にして評価のところ、ＯＨ当量＝１２４、Ｐ／Ａ比＝８．９：１．１、Ｍｎ＝１０００、Ｍｗ／Ｍｎ＝２．０２であった。
【００２６】
実施例４
実施例１において、処理温度３００℃を４００℃に、処理圧力を８．０ＭＰａから２５ＭＰａに変更した他は、実施例１と同様に行い、リグニン誘導体２．１ｇを得た。ここで得られたリグニン誘導体を、実施例１と同様にして評価のところ、ＯＨ当量＝１３１、Ｐ／Ａ比＝９．０：１．０、Ｍｎ＝２８０、Ｍｗ／Ｍｎ＝１．８０であった。
【００２７】
実施例５
実施例１において、処理時間１２０分を３０分に変更した他は、実施例１と同様に行い、リグニン誘導体３．２ｇを得た。ここで得られたリグニン誘導体を、実施例１と同様にして評価のところ、ＯＨ当量＝２０２、Ｐ／Ａ比＝８．９：１．１、Ｍｎ＝６２０、Ｍｗ／Ｍｎ＝１．３５であった。
【００２８】
実施例６
実施例１において、処理時間１２０分を６０分に変更した他は、実施例１と同様に行い、リグニン誘導体３．６ｇを得た。ここで得られたリグニン誘導体を、実施例１と同様にして評価のところ、ＯＨ当量＝１７１、Ｐ／Ａ比＝８．５：１．５、Ｍｎ＝５７０、Ｍｗ／Ｍｎ＝１．２４であった。
【００２９】
実施例７
攪拌装置、冷却器、滴下ロートの付いた１００ｍｌの三つ口フラスコに、実施例１と同様にして得たリグニン誘導体１．２ｇと、エピクロロヒドリン１００．０ｇを導入し、１００ｍｍＨｇの圧力下で減圧還流しながら、２０％濃度のＮａＯＨ水溶液２．０ｇを３０分かけて滴下した。その後、９０分間減圧還流状態を保持して反応混合物を得た。反応混合物は、不溶部を濾過して取り除き、エピクロロヒドリン可溶部を単離した。このエピクロロヒドリン可溶部からエピクロロヒドリンを留去し、乾燥することで、リグニン二次誘導体（エポキシ化リグニン）０．８ｇを得た。
上記で得られたリグニン二次誘導体の構造を1Ｈ−ＮＭＲで確認したところ、リグニン誘導体のピークに加えて２．７、２．９、３．３、３．５、３．９ｐｐｍにエポキシ基由来のピークが観測された。
リグニン二次誘導体の分子量は、ポリスチレン換算のゲル浸透クロマトグラフィーにより測定したところ、Ｍｎ＝６００、Ｍｗ／Ｍｎ＝１．６７であった。
リグニン二次誘導体のエポキシ基導入率は、1Ｈ−ＮＭＲで測定のところ、３０％であった。
【００３０】
実施例８
攪拌装置、冷却器、滴下ロートの付いた１００ｍｌの三つ口フラスコに、実施例１と同様にして得たリグニン誘導体１．２ｇとＮ，Ｎ’−ジメチルホルムアミド１００ｍｌを導入し、２０％濃度のＮａＯＨ水溶液２．０ｇを添加し、混合した。この混合溶液を６０℃に加熱、攪拌しながら、臭化アリル１．３ｇを３０分間かけて滴下し、さらに６０℃で９０分間攪拌を続け、反応させた。反応混合物をメチルイソブチルケトン（ＭＩＢＫ）に溶解させた後、ＭＩＢＫ溶液を水で洗浄後、溶剤を留去乾燥することで、リグニン二次誘導体（アリル化リグニン）０．８ｇを得た。得られたリグニン二次誘導体を実施例７と同様にして評価のところ、Ｍｎ＝６１０、官能基導入率は４５％であった。
【００３１】
参考例１
実施例１において、溶媒の純水をフェノールに変更した他は、実施例１と同様に行い、リグニン誘導体５．２ｇを得た。ここで得られたリグニン誘導体を、実施例１と同様にして評価のところ、ＯＨ当量＝１０２、Ｐ／Ａ比＝９．０：１．０、Ｍｎ＝６８０、Ｍｗ／Ｍｎ＝１．５３であった。
【００３２】
比較例１
非特許文献１（Ｋ．  Ｍｉｋａｍｅ，  Ｍ．  Ｆｕｎａｏｋａ，  Ｐｏｌｙｍ．  Ｊ．，  ３８，  ５８５−５９１，  ２００６Ｊ）を参考に、リグノフェノール誘導体を以下の方法で合成した。孟宗竹粉１０ｇを、５００ｍｌ容ビーカーにとり、ｐ−クレゾールのアセトン溶液（リグニンＣ９単位当たり３モル倍量のフェノール誘導体を含む）を加え、ガラス棒で撹拌し、２４時間静置させた。その後、アセトンを完全に留去して、ｐ−クレゾール収着木粉を得た。この竹粉に対して、７２ｗｔ％硫酸１００ｍｌを加え、３０℃で、１時間激しく撹拌した後、混合物を、大過剰の水に投入、不溶解区分を回収、脱酸し、乾燥して、リグノフェノール誘導体を得た。このリグノフェノール誘導体を、実施例１と同様にして評価のところ、Ｍｎ＝３６００、ＯＨ当量＝１４３ｇ／ｅｑ、Ｐ／Ａ比＝５．８：４．２であった。
【００３３】
比較例２
非特許文献２（Ｋａｄｏｔａ，  Ｋ．  Ｈａｓｅｇａｗａ，  Ｍ．  Ｆｕｎａｏｋａ  Ｊｏｕｒｎａｌ  ｏｆ  Ｎｅｔｗｏｒｋ  Ｐｏｌｙｍｅｒ．  Ｊａｐａｎ，  ２７，  １１８−１２５，  ２００６）を参考に、比較例１で得たリグノフェノール誘導体を以下の方法でエポキシ化した。攪拌装置、冷却器、滴下ロートの付いた１００ｍｌの三つ口フラスコに、比較例１で得たリグノフェノール誘導体１．４ｇとエピクロロヒドリン１００．０ｇを導入し、１００ｍｍＨｇに減圧還流しながら、２０％ＮａＯＨ水溶液１．０ｇを３０分かけて滴下した。その後、９０分間減圧還流状態を保持した。反応混合物から不溶部を濾過して除き、エピクロロヒドリン可溶部からエピクロロヒドリンを留去、乾燥することで、エポキシ化リグノフェノール１．３ｇを得た。得られたリグニン二次誘導体を実施例７と同様にして評価のところ、Ｍｎ＝２４００、エポキシ基導入率は１９％であった。